СПОСОБ КОНТРОЛЯ СТЕПЕНИ УДАЛЕНИЯ ПОКРЫТИЯ С ДЕТАЛЕЙ ИЗ ЖАРОПРОЧНЫХ НИКЕЛЕВЫХ СПЛАВОВ
METHOD OF CONTROLLING WEAR OF COATS ON PARTS MADE FROM HEAT-RESISTANT NICKEL ALLOYS

Изобретение относится к области машиностроения и может быть использовано в авиационном и энергетическом турбостроении при ремонте лопаток турбин.
Известен способ проявления дефектов на исследуемой поверхности изделий [патент РФ №2301990, G01N 21/88, G01N 31/22, 2007 г.], включающий очистку поверхности от загрязнений, погружение в цветной индикаторный состав и выдержку в этом составе, визуальную или оптическую регистрацию контраста индикаторного следа на фоне исследуемой поверхности в видимом излучении. Способ может быть использован для контроля качества изделий, в частности твердосплавных изделий и композиций, содержащих твердосплавные изделия и дробленые частицы из них.
Недостатком указанного способа является невозможность контроля полноты удаления жаростойкого покрытия с деталей из жаропрочных никелевых сплавов в связи с необходимостью погружения изделия в цветной индикаторный состав, в качестве которого используется расплав меди или сплава меди. Применение такой обработки вызовет нарушение целостности изделия.
Известен способ обработки поверхности металлических изделий [патент РФ №2165474, С23С 14/02, C23F 4/04, 2001 г.], включающий предварительную очистку поверхности, размещение в зоне обработки изделия и токопроводящего материала, создание вакуума в зоне обработки и изделия, подачу отрицательного потенциала на изделие и отдельно на токопроводящий материал, возбуждение на токопроводящем материале вакуумной дуги, горящей в парах этого материала с образованием плазмы токопроводящего материала, обработку поверхности изделия бомбардировкой ионами, очистку и нагрев поверхности изделия ионами токопроводящего материала. Способ позволяет проводить травление поверхности литых лопаток турбин для контроля макроструктуры.
Недостатками указанного способа являются высокая трудоемкость процесса и необходимость использования вакуумного оборудования.
Наиболее близким по технической сущности является способ контроля степени удаления покрытия с деталей из жаропрочных никелевых сплавов, подвергнутых обработке с целью удаления покрытия, включающий подготовку обработанной поверхности детали для осуществления контроля и контроль степени удаления покрытия [Будиновский С.А., Мубояджян С.А., Гаямов A.M. и др. Удаление жаростойких покрытий с поверхности пера лопаток турбин в водных малоконцентрированных растворах неорганических кислот. // Технология металлов, 2006. - №11. - С.40-44]. В данном способе обработка с целью удаления покрытия рабочих лопаток турбин производится электрохимическим травлением в водном слабо концентрированном кислотном электролите на основе соляной и азотной кислот отработанного алюминидного покрытия. В способе-прототипе подготовку обработанной поверхности детали для осуществления контроля степени удаления покрытия производят путем приготовления микрошлифа, а контроль степени удаления покрытия производится металлографическим методом - путем исследования приготовленного микрошлифа на микроскопе с целью обнаружения остатков неудаленного покрытия.
Недостатками прототипа является необходимость разрушения изделия с целью проведения металлографического контроля полноты удаления отработанного покрытия, значительная длительность процесса приготовления шлифа, а также низкая достоверность результатов оценки, поскольку способ предусматривает лишь выборочный контроль части деталей из всей обработанной партии деталей.
Задачами, решаемыми изобретением, являются повышение производительности и достоверности оценки качества удаления жаростойкого покрытия с деталей из жаропрочных никелевых сплавов, без их разрушения.
п
Задачи решаются таким образом, что в способе контроля степени удаления покрытия с деталей из жаропрочных никелевых сплавов, подвергнутых обработке с целью удаления покрытия, включающем подготовку поверхности детали с удаленным покрытием и определение степени удаления покрытия, в отличие от прототипа, подготовку обработанной поверхности детали с удаленным покрытием проводят электролитно-плазменным травлением поверхности детали в водных слабо концентрированных растворах аммонийных солей при напряжении между деталью и противоэлектродом 280…300 В и температуре раствора 75…85°С в течение 25…30 секунд, а степень удаления покрытия () определяют по отношению суммарной площади участков обработанной поверхности детали с остатками покрытия (F) к общей обработанной площади поверхности детали (F) по выражению:

п
причем площадь F определяется из выражения:
м
где F - площадь участков с полностью удаленным покрытием,
M
i
а площадь F определяется как сумма площадей участков обработанной поверхности (ΣF) детали, с проявленной после электролитно-плазменного травления макроструктурой основного материала детали согласно выражения:
,
i
где F - участок с проявленной после электролитно-плазменного травления макроструктурой основного материала детали; при этом возможны следующие варианты: если =0, то покрытие полностью удалено; если >0, то покрытие удалено не полностью; кроме того осуществляют дополнительный визуальный осмотр обработанной детали на наличие остатков покрытия, о котором судят по наличию на поверхности светлых блестящих участков.
В результате проведения подготовки обработанной поверхности детали для осуществления контроля методом электролитно-плазменного травления поверхности детали в водных слабо концентрированных растворах аммонийных солей при напряжении между деталью и противоэлектродом 280…300 В и температуре раствора 75…85°С в течение 25…30 секунд, на поверхности детали с удаленным покрытием проявляется макроструктура основного металла детали. При наличии на поверхности детали остатков покрытия, данные участки поверхности не травятся и при визуальном осмотре имеют светлый блестящий цвет.
Предлагаемый способ по сравнению с прототипом позволяет значительно повысить производительность и достоверность оценки качества удаления жаростойкого покрытия с деталей из жаропрочных никелевых сплавов, без разрушения контролируемых деталей.
Предложенный способ может быть использован для контроля полноты удаления жаростойких покрытий, нанесенных диффузионным, вакуумным ионно-плазменным или другими методами, на поверхности деталей из жаропрочных никелевых сплавов. Используемый для реализации способа раствор электролита является нетоксичным, а сам процесс контроля занимает минимальное время.
Пример конкретной реализации способа.
2
п
Рабочую лопатку турбины из никелевого сплава ЗМИ-ЗУ с кобальтовым покрытием СДП-6 после длительной эксплуатации в составе изделия для удаления покрытия подвергали шлифованию абразивным кругом. С целью оценки качества удаления кобальтового покрытия лопатки промывали в обезжиривающем растворе в ультразвуковой ванне, а затем обрабатывали электролитно-плазменным методом в 5% растворе сульфата аммония при напряжении 280 В и температуре электролита 80°С. Время обработки составляло 30 секунд. После проведения обработки на поверхности лопатки выявлена столбчатая структура макрозерен, характерная для никелевого сплава и свидетельствующая об отсутствии покрытия. При этом общая площадь обработанной поверхности составила F=5800 мм, а площадь остатков покрытия F=0.
По результатам расчета степень удаления покрытия составила:
п
о
=F/F=0/5800=0;
т.к. =0, то покрытие удалено полностью.
Полученные результаты по времени контроля качества удаления жаростойких покрытий с поверхности деталей из жаропрочных никелевых сплавов приемлемы для промышленного использования при проведении ремонта лопаток турбин.